(57)【要約】【課題】従来の化粧シートにはない新たな意匠性を有する高品質な化粧シートを与える塗料組成物、及び従来の化粧シートにはない新たな意匠性を有する高品質な化粧シートを提供することを目的とする。【解決手段】化粧シートの意匠層を形成する塗料組成物であって、艶消し剤及び高輝度顔料を含有することを特徴とする、塗料組成物。基材層１０と、基材層１０上に形成された意匠層１２とを有し、意匠層１２が艶消し剤及び高輝度顔料を含有する、化粧シート１。【選択図】図１
2015232085.tif 000002
【特許請求の範囲】
【請求項１】
化粧シートの意匠層を形成する塗料組成物であって、
艶消し剤及び高輝度顔料を含有することを特徴とする、塗料組成物。
【請求項２】
基材層と、前記基材層上に形成された意匠層とを有し、
前記意匠層が艶消し剤及び高輝度顔料を含有する、化粧シート。
【発明の詳細な説明】
【技術分野】
【０００１】
本発明は、塗料組成物及び化粧シートに関する。
【背景技術】
【０００２】
壁面材や造作材、建具、ドア等の建装材、家具等の表面装飾に用いる化粧シート、弱電関連の表層材等の様々な用途で、金属調や木目調の意匠を付与して意匠性を高める化粧シートが用いられている。化粧シートとしては、例えば、ポリ塩化ビニル製やポリエチレンテレフタレート製のシートからなる基材層上に、必要に応じて印刷による模様や絵柄が施された印刷層と、艶消し塗料によって形成された艶消し層が形成されたものが知られている。
【０００３】
具体的には、以下のものが知られている。
基材シートの一方の面上に、木目模様柄印刷層、透明アクリル系樹脂層、艶調整樹脂層、及び木目導管柄印刷層をこの順に設けた化粧シート（特許文献１）。
また、前記化粧シートでは、木目模様柄印刷層において、木目の「照り」を表現するために、高輝度顔料（パール顔料、金属粉等）が配合される。
【先行技術文献】
【特許文献】
【０００４】
【特許文献１】特開平９−１５６０６４号公報
【発明の概要】
【発明が解決しようとする課題】
【０００５】
近年、消費者の嗜好性は多様化しており、化粧シートには高級感のある外観を演出する多彩な意匠性が求められている。そのため、従来の化粧シートにはない、新たな意匠性を有する化粧シートを得ることは重要である。
【０００６】
本発明は、従来の化粧シートにはない新たな意匠性を有する高品質な化粧シートを与える塗料組成物、及び従来の化粧シートにはない新たな意匠性を有する高品質な化粧シートを提供することを目的とする。
【課題を解決するための手段】
【０００７】
本発明の塗料組成物は、化粧シートの意匠層を形成する塗料組成物であって、艶消し剤及び高輝度顔料を含有することを特徴とする。
【０００８】
本発明の化粧シートは、基材層と、前記基材層上に形成された意匠層とを有し、前記意匠層が艶消し剤及び高輝度顔料を含有する。
【発明の効果】
【０００９】
本発明の塗料組成物を用いれば、従来の化粧シートにはない新たな意匠性を有する高品質な化粧シートが得られる。
本発明の化粧シートは、従来の化粧シートにはない新たな意匠性を有し、高品質である。
【図面の簡単な説明】
【００１０】
【図１】本発明の化粧シートの一例を示した断面図である。
【図２】本発明の化粧シートの他の例を示した断面図である。
【発明を実施するための形態】
【００１１】
＜化粧シート＞
以下、本発明の化粧シートの一例を示して説明する。
本実施形態の化粧シート１は、図１に示すように、基材層１０と、基材層１０上に形成された意匠層１２とを有する。
【００１２】
（基材層）
基材層１０は、化粧シート１を建材等に貼付する際に製品側に配置される層である。基材層１０としては、化粧シートにおける基材層に通常用いられるものを使用できる。
【００１３】
基材層１０の具体例としては、例えば、グリコール変性ポリエチレンテレフタレート（以下、「ＰＥＴＧ」という。）シート、オレフィンシート（ポリエチレンシート、ポリプロピレンシート等）、アクリロニトリル・ブタジエン・スチレン樹脂（ＡＢＳ）シート、ポリ塩化ビニルシート等が挙げられる。
なお、ＰＥＴＧとは、ポリエチレンテレフタレート（以下、「ＰＥＴ」という。）の一種であり、ＰＥＴのグリコール成分がエチレングリコールであるのに対し、グリコール成分として、エチレングリコールの他、エチレングリコール以外のジオール（１，４−シクロヘキサンジメタノール）が含まれている非結晶性ポリエステルである。
【００１４】
基材層１０としては、化粧シート１の二次曲面加工が容易になる点から、ＰＥＴＧシートが好ましい。
基材層１０を形成するシートは、着色されていることが好ましい。
【００１５】
基材層１０の厚さは、２０〜７００μｍが好ましく、５０〜５００μｍがより好ましい。基材層１０の厚さが前記下限値以上であれば、機械強度と隠蔽性を充分に高くしやすい。基材層１０の厚さが前記上限値以下であれば、充分な可撓性と印刷適性を確保しやすい。
【００１６】
［意匠層］
本発明の化粧シートの意匠層は、化粧シートを建材等に貼付した際に表面側から見える位置に配置され、化粧シートの意匠性を高める層である。この例の意匠層１２は最表層となっている。なお、本発明の意匠シートにおいては、必要に応じて、意匠層上に透明な層を形成してもよい。
【００１７】
意匠層１２は、艶消し剤及び高輝度顔料を含有する。意匠層１２に艶消し剤と高輝度顔料の両方が含有されていることで、艶消し剤によるマット調と高輝度顔料による輝度との相乗効果によって、艶消し剤と高輝度顔料が別々の層に配合された従来の化粧シートには見られない新たな意匠性が得られる。
【００１８】
意匠層１２としては、例えば、艶消し剤を含有する硬化型塗料（艶消し塗料）に高輝度顔料を配合した塗料組成物を塗布して形成された層が挙げられる。意匠層１２は、二液硬化型塗料を用いて形成された層であってもよく、紫外線硬化型塗料を用いて形成されたものであってもよい。塗料組成物については後述する。
【００１９】
艶消し剤としては、例えば、シリカ、アルミナ、炭酸カルシウム等の粒子からなる無機系艶消し剤；アクリル樹脂、ウレタン樹脂等の樹脂ビーズからなる有機系艶消し剤等が挙げられる。なかでも、意匠層１２表面に触れた際のしっとり感が良好で、耐擦傷性に優れる点から、樹脂ビーズが好ましい。
艶消し剤として樹脂ビーズを用いる場合は、艶消し剤と高輝度顔料を含有する意匠層を最表層とすることが好ましい。
艶消し剤は、１種を単独で使用してもよく、２種以上を併用してもよい。
【００２０】
意匠層１２中の艶消し剤の含有量は、塗料樹脂固形分に対して、２０〜６０質量％が好ましく、４０〜５０質量％がより好ましい。前記艶消し剤の含有量が前記下限値以上であれば、マット感がより良好となり、優れた意匠性が得られやすい。前記艶消し剤の含有量が前記上限値以下であれば、艶消し剤が脱落しにくく、優れた耐擦傷性が得られやすい。
【００２１】
意匠層１２の６０°光沢度は、０．０１〜１５が好ましく、０．１〜５がより好ましい。前記６０°光沢度が前記範囲内であれば、艶消し剤と高輝度顔料の相乗効果による優れた意匠性が得られやすい。
なお、意匠層の６０°光沢度は、ＪＩＳ  Ｚ８７４１に準拠した方法で測定される。
【００２２】
高輝度顔料としては、例えば、金属粉（ただし、金属酸化物の粉体は除く）のほか、ガラス片に金属又は金属酸化物がコーティングされた高輝度顔料（以下、「高輝度顔料Ａ」という。）等が挙げられる。
金属粉としては、アルミニウム粉、金粉、銀粉等が挙げられる。
【００２３】
ガラス片にコーティングされる金属としては、例えば、銀、金等が挙げられる。
銀がコーティングされたガラス片からなる高輝度顔料としては、例えば、「メタシャインＭＣ２０２５ＰＳ」、「メタシャインＭＣ２０４０ＰＳ」、「メタシャインＭＣ２０８０ＰＳ」、「メタシャインＭＣ５０９０ＰＳ」、「メタシャインＭＣ５１５０ＰＳ」、「メタシャインＭＣ５２３０ＰＳ」、「メタシャインＭＣ５４８０ＰＳ」（以上、日本板硝子（株）製）等が挙げられる。
金がコーティングされたガラス片からなる高輝度顔料としては、例えば、「メタシャインＭＴ１０３０ＧＰ」、「メタシャインＭＴ２０８０ＧＰ」（以上、日本板硝子（株）製）等が挙げられる。
【００２４】
ガラス片にコーティングされる金属酸化物としては、例えば、酸化チタン、シリカ、酸化鉄等が挙げられる。
金属酸化物がコーティングされたガラス片からなる高輝度顔料としては、例えば、「メタシャインＭＣ１０３０ＲＳ／ＲＹ／ＲＲ／ＲＢ／ＲＧ」、「メタシャインＭＣ１０８０ＲＳ／ＲＹ／ＲＲ／ＲＢ／ＲＧ」、「メタシャインＭＣ１１２０ＲＳ／ＲＹ／ＲＲ／ＲＢ／ＲＧ」、「メタシャインＭＣ１０３０ＴＹ／ＴＺ／ＴＰ／ＴＡ」、「メタシャインＭＣ１０８０ＴＹ／ＴＺ／ＴＰ／ＴＡ」（以上、日本板硝子（株）製）等が挙げられる。
【００２５】
高輝度顔料としては、意匠性に優れる点から、高輝度顔料Ａが好ましい。
高輝度顔料は、１種を単独で使用してもよく、２種以上を併用してもよい。
【００２６】
意匠層１２中の高輝度顔料の含有量は、硬化型塗料に対する固形分比で、１〜１０質量％が好ましく、２．５〜５質量％がより好ましい。前記高輝度顔料の含有量が前記下限値以上であれば、高い輝度が得られやすいため、優れた意匠性が得られやすい。前記高輝度顔料の含有量が前記上限値以下であれば、輝度が高すぎず、優れた意匠が得られやすい。
【００２７】
意匠層１２における艶消し剤に対する高輝度顔料の質量比は、１／６０〜１／２が好ましく、１／２０〜１／８がより好ましい。前記質量比が前記範囲内であれば、艶消し剤と高輝度顔料の相乗効果による優れた意匠性が得られやすい。
【００２８】
意匠層１２には、本発明の効果を損なわない範囲であれば、必要に応じて紫外線吸収剤、光安定剤、酸化防止剤、帯電防止剤、保存安定剤、可塑剤、滑剤、充填剤等の添加剤が含有されていてもよい。
【００２９】
意匠層１２は、ドライ塗布量１〜１０ｇ／ｍ２を塗布して形成されることが好ましく、５〜７ｇ／ｍ２を塗布して形成されることがより好ましい。意匠層１２が前記下限値以上を塗布して形成されていれば、意匠層１２の厚みがほぼ均一となる。意匠層１２が前記上限値以下を塗布して形成されていれば、意匠層１２は耐擦傷性に優れたものとなる。
【００３０】
［作用効果］
以上説明した本発明の化粧シートは、意匠層に艶消し剤及び高輝度顔料の両方が配合されているため、それらの相乗効果により従来の化粧シートにはない新たな意匠性を有しており、高品質である。また、艶消し剤として樹脂ビーズを用い、意匠層を最表層とすることで、意匠層表面に触れた際のしっとり感が向上し、より商品性に優れた化粧シートとなる。
【００３１】
［他の実施形態］
なお、本発明の化粧シートは、前記した化粧シート１には限定されない。
例えば、本発明の化粧シートは、図２に例示した化粧シート２であってもよい。図２における図１と同じ部分は同符号を付して説明を省略する。
化粧シート２は、基材層１０における意匠層１２側の表面に印刷層１４が設けられている以外は、化粧シート１と同じである。印刷層１４を設けることで、意匠性がさらに向上する。
【００３２】
印刷層１４において、印刷によって形成される絵柄、模様としては、例えば、木目、石目、布目、砂目、タイル貼模様、煉瓦積模様、皮絞模様、幾何学模様、文字、記号、メタリック等が挙げられる。これら絵柄及び模様は組み合わせることもできる。
【００３３】
印刷層１４に使用されるインクは、バインダ樹脂と着色剤とを含有する。
バインダ樹脂としては、例えば、アクリル樹脂、塩化ビニル−酢酸ビニル共重合体、塩素化ポリプロピレン、ポリエステル樹脂、セルロース系樹脂、ウレタン系樹脂等が挙げられる。
バインダ樹脂は、１種を単独で使用してもよく、２種以上を併用してもよい。
【００３４】
着色剤としては、例えば、チタン白、亜鉛華、カーボンブラック、鉄黒、弁柄、クロムバーミリオン、カドミウムレッド、群青、コバルトブルー、黄鉛、チタンイエロー等の無機顔料；フタロシアニンブルー、インダンスレンブルー、イソインドリノンイエロー、ベンジルジンイエロー、キナクリドンレッド、ポリアゾレッド、ベリレンレッド、アニリンブラック等の有機顔料；鱗片状箔粉（アルミニウム、真鍮等）等の真珠光沢（パール）顔料が挙げられる。
着色剤は、１種を単独で使用してもよく、２種以上を併用してもよい。
【００３５】
印刷層１４には、紫外線吸収剤、光安定剤、酸化防止剤、帯電防止剤、保存安定剤、可塑剤、滑剤、充填剤等の添加剤が含有されていてもよい。
印刷層１４を形成する方法としては、特に限定されず、例えば、スクリーン印刷、グラビア印刷、フレキソ印刷、凸版印刷、インクジェット印刷等が挙げられる。
【００３６】
＜塗料組成物＞
本発明の塗料組成物は、化粧シートにおける意匠層、例えば、前記した化粧シート１、２の意匠層１２の形成に使用できる。本発明の塗料組成物は、艶消し剤及び高輝度顔料を含有することを特徴とする。
【００３７】
本発明の塗料組成物としては、艶消し剤及び高輝度顔料を含有し、化粧シートの意匠層を形成できるものであればよく、例えば、艶消し剤を含有する硬化型塗料（艶消し塗料）に高輝度顔料を配合した塗料組成物が挙げられる。なお、予め艶消し剤が含有されていない、艶消し塗料以外の硬化型塗料に艶消し剤と高輝度顔料を配合した塗料組成物であってもよい。
【００３８】
硬化型塗料は、二液硬化型塗料であってもよく、紫外線硬化型塗料であってもよい。
硬化型塗料に用いる樹脂としては、熱硬化性樹脂（アミノアルキッド樹脂、ウレタン樹脂、不飽和ポリエステル樹脂、エポキシ樹脂、アクリル樹脂等）、各種アクリレートに由来する単位を有する電離放射線硬化性樹脂等が挙げられる。
【００３９】
本発明の塗料組成物は、必要に応じて溶剤が含まれていてもよい。硬化型塗料に用いる溶剤としては、メチルエチルケトン、酢酸エチル、酢酸ブチル、キシレン、トルエン等が挙げられる。
本発明の塗料組成物には、必要に応じて、硬化剤、紫外線吸収剤、光安定剤、酸化防止剤、帯電防止剤、保存安定剤、可塑剤、滑剤、充填剤等を配合してもよい。
【００４０】
本発明の塗料組成物中の艶消し剤の含有量は、塗料樹脂固形分に対して、２０〜６０質量％が好ましく、４０〜５０質量％がより好ましい。前記艶消し剤の含有量が前記下限値以上であれば、マット感がより良好で、優れた意匠性を有する意匠層を形成しやすい。前記艶消し剤の含有量が前記上限値以下であれば、艶消し剤が脱落しにくく、優れた耐擦傷性が得られやすい。
【００４１】
本発明の塗料組成物中の高輝度顔料の含有量は、硬化型塗料に対する固形分比で、１〜１０質量％が好ましく、２．５〜５質量％がより好ましい。前記高輝度顔料の含有量が前記下限値以上であれば、輝度が高く、優れた意匠性を有する意匠層を形成しやすい。前記高輝度顔料の含有量が前記上限値以下であれば、輝度が高すぎず、優れた意匠が得られやすい。
【００４２】
本発明の塗料組成物における艶消し剤に対する高輝度顔料の質量比は、１／６０〜１／２が好ましく、１／２０〜１／８がより好ましい。前記質量比が前記範囲内であれば、艶消し剤と高輝度顔料の相乗効果による優れた意匠性が得られやすい。前記質量比が下限値以上であれば、高輝度顔料により輝度感を得ることができる。前記質量比が上限値以下であれば、輝度が高すぎず、優れた意匠が得られやすい。
【００４３】
本発明の塗料組成物により意匠層を形成する方法は、特に限定されず、例えば、基材層の表面、又は基材層上に形成された印刷層の表面に、本発明の塗料組成物を塗布し、加熱、紫外線照射等により硬化させる方法が挙げられる。
【００４４】
［作用効果］
以上説明した本発明の塗料組成物においては、艶消し剤及び高輝度顔料の両方が配合されているため、それらの相乗効果により従来の化粧シートにはない新たな意匠性を有する意匠層を形成できる。また、艶消し剤として樹脂ビーズを用い、最表層として意匠層を形成することで、表面に触れた際にしっとり感がより良好な意匠層を形成でき、より商品性に優れた化粧シートが得られる。
【実施例】
【００４５】
以下、実施例によって本発明を詳細に説明するが、本発明は以下の記載によっては限定されない。
［実施例１］
カレンダー成型により、厚さ１００μｍの着色ＰＥＴＧからなる基材シートを得た。
艶消し剤として樹脂ビーズを含む二液硬化型塗料（ＬＵ５６１ＳＰ、大日精化工業（株）製）１００質量部に対して、硬化剤（ＬＧ２１２Ｃ、大日精化工業（株）製）２質量部、メチルエチルケトン３０質量部、及び高輝度顔料（メタシャインＭＣ１０３０ＲＳ、日本板硝子（株）製）を固形分比で１質量％添加し、撹拌して塗料組成物を調製した。
前記基材シートの表面に前記塗料組成物を乾燥質量で６ｇ／ｍ２となるように塗布し、７０℃の乾燥炉にて乾燥させ、３５℃で２日間養生して意匠層を形成し、化粧シートを得た。
【００４６】
［実施例２］
高輝度顔料（メタシャインＭＣ１０３０ＲＳ、日本板硝子（株）製）の固形分比を３質量％に変更した以外は、実施例１と同様にして化粧シートを得た。
【００４７】
［実施例３］
カレンダー成型により、厚さ１００μｍの着色ＰＥＴＧからなる基材シートを得た。
艶消し剤としてシリカ粒子を含む二液硬化型塗料（ＵＭＮｏ１５、クリヤー（ＮＴ）／マット（ＮＴ）＝７０／３０、ＤＩＣグラフィックス（株）製）１００質量部に対して、硬化剤（ＦＧ７００、１，６−ヘキサメチレンジイソシアネート、ＤＩＣグラフィックス（株）製）３質量部、メチルエチルケトン２０質量部、及び高輝度顔料（メタシャインＭＣ１０３０ＲＳ、日本板硝子（株）製）を固形分比で３質量％添加し、撹拌して塗料組成物を調製した。
前記基材シートの表面に前記塗料組成物を乾燥質量で６ｇ／ｍ２となるように塗布し、７０℃の乾燥炉にて乾燥させ、３５℃で２日間養生して意匠層を形成し、化粧シートを得た。
【００４８】
［実施例４］
高輝度顔料（メタシャインＭＣ１０３０ＲＳ、日本板硝子（株）製）をアルミニウム粉（ＣＩＫ６２７、日弘ビックス（株）製）に変更し、その固形分比を３質量％に変更した以外は、実施例１と同様にして化粧シートを得た。
【００４９】
［比較例１］
カレンダー成型により、厚さ１００μｍの着色ＰＥＴＧからなる基材シートを得た。
艶消し剤として樹脂ビーズを含む二液硬化型塗料（ＬＵ５６１ＳＰ、大日精化工業（株）製）１００質量部に対して、硬化剤（ＬＧ２１２Ｃ、大日精化工業（株）製）２質量部及びメチルエチルケトン３０質量部を添加し、撹拌して塗料組成物を調製した。
基材シートの表面に、パール顔料インク（ＸＳ−７５６、ＣＩパールホワイトＨＶ、ＤＩＣグラフィックス（株）製）を乾燥質量で１ｇ／ｍ２となるように塗布し、７０℃の乾燥炉にて乾燥させ、中間層を形成した。その後、基材シートの前記中間層上にさらに前記塗料組成物を乾燥質量が６ｇ／ｍ２となるように塗布し、７０℃の乾燥炉にて乾燥させ、３５℃で２日間養生して意匠層を形成し、化粧シートを得た。
【００５０】
［６０°光沢度（グロス値）］
ＪＩＳ  Ｚ８７４１に準拠し、堀場製作所製グロスチェッカ「ＩＧ−３２０」を使用して、意匠層の６０°光沢度を測定した。
【００５１】
［意匠性の評価］
各例で得られた化粧シートの意匠層の表面を目視で確認し、以下の評価基準で意匠性を評価した。
◎：非常にきらきらと輝いている。
○：きらきらと輝いている。
×：輝いていない。
【００５２】
［触感（しっとり感）の評価］
各例で得られた化粧シートにおける意匠層の表面を手で触り、その際のしっとり感の有無を評価した。
【００５３】
実施例１〜４及び比較例１の艶消し剤及び高輝度顔料の種類、６０°光沢度（グロス値）、並びに意匠性及び触感の評価結果を表１に示す。
高輝度顔料の固形分比は、二液硬化型塗料に対する高輝度顔料の固形分比（質量％）を意味する。
【００５４】
【表１】
2015232085.tif 000003
【００５５】
表１に示すように、艶消し剤と高輝度顔料の両方を含有する意匠層を形成した実施例１〜４の化粧シートは、艶消し剤とパール顔料を別々の層に含有する比較例１の化粧シートに比べて、意匠性に優れていた。また、艶消し剤として樹脂ビーズを用いた実施例１、２、４では、優れた意匠性に加えて、表面に触れた際にしっとり感があり、触感も良好であった。
【産業上の利用可能性】
【００５６】
本発明の化粧シートは、マット（艶消し）調で、かつ輝度が高く、意匠性に優れるため、壁面材や造作材、建具、ドア等の建装材、家具等の表面装飾に用いる化粧シート、弱電関連の表層材等に好適に使用できる。
【符号の説明】
【００５７】
１，２  化粧シート
１０  基材層
１２  意匠層
１４  印刷層
【図１】
2015232085.tif 000004
【図２】
2015232085.tif 000005